충분히 교반 이 이루어진 셀룰로오스 아세테이트 용액 ( 12 . 5 wt %) 에 프로 폴리스 0 . 1 , 0 . 5 , 1 . 0 , 5 . 0 , 11 , 22 wt % 농도 로 첨가 하 여 충분 한 교반 을 한 후 , 방사 를 실시 하 여 프로 폴리스 함유 셀룰로오스 아세테이트 섬유 를 제조 하 였 다 . 프로 폴리스 함유 셀룰로오스 섬유 0 . 5 g 를 정확히 달 아 첨가 하 여 진탕 배양기 에서 최적 생육 조건 으로 배양 시킴 과 동시 에 접종 시간 부터 4 시간 간격 으로 분광 광도계 로 640 nm 에서 측정 하 였 다 . 프로 폴리스 함유 셀룰로오스 아세테이트 섬유 의 광학 밀도 측정 결과 는 도 2 에 나타내 었 다 . 도 2 에서 알 수 있 는 바 와 같이 , 프로 폴리스 의 농도 가 증가 할수록 흡광도 가 낮 아 짐 을 알 수 있 었 다 . 이 로써 , 프로 폴리스 가 균 의 생장 을 억제 함 을 확인 할 수 있 었 다 .